FR 3013506 A1 20150522 FR 1361193 A 20131115 FORMATION D'UNE COUCHE DE SILICIUM FORTEMENT DOPÉE SUR UN SUBSTRAT DE SILICIUM PLUS FAIBLEMENT DOPÉ Domaine La présente demande concerne un procédé de réalisation d'une couche de silicium fortement dopée sur un substrat de silicium plus faiblement dopé. Exposé de l'art antérieur La figure 1 ci-jointe correspond à la figure 3 de la demande de brevet US2013/445013 (B10792). La figure 1 est une vue en coupe représentant de façon schématique et partielle un capteur d'images 1 à éclairement par la face arrière. Dans un substrat 3 de type P, des régions isolantes 5 forment des cloisons divisant le substrat en portions 3a et 3b. Les régions isolantes 5 sont bordées d'une mince couche 7 de même type de conductivité que le substrat mais de niveau de dopage supérieur. Des photodiodes et des transistors de transfert de charges (non représentés) sont formés dans la partie supérieure des portions de substrat 3a. D'autres transistors (non représentés) sont formés dans et sur les portions de substrat 3b. Ces autres transistors peuvent être partagés entre plusieurs photo- diodes voisines, par exemple entre quatre photodiodes associées à quatre portions de substrat 3a voisines. La face avant du substrat 3 est recouverte d'un empilement 9 de couches isolantes et conductrices, dans lequel sont réalisées les diverses interconnexions du capteur. En particulier, la portion de substrat 3b est surmontée d'une prise de 5 contact de polarisation 11 formée dans l'empilement 9. Chaque prise 11 vient contacter une région 13 de type P et de niveau de dopage supérieur à celui du substrat, formée dans la partie supérieure de la portion de substrat 3b. Bien entendu, la prise de contact de polarisation 11 peut être formée à un autre empla10 cement. Les pistes et vias d'interconnexion, autres que ceux formant les prises 11, n'ont pas été représentés sur la figure 1. Le substrat est aminci par sa face arrière jusqu'à atteindre les régions isolantes 5. A titre d'exemple, l'épais-15 seur de substrat 3 subsistant après amincissement est de l'ordre de 1 à 10 gm. Les portions de substrat 3a, 3b peuvent alors être totalement isolées les unes des autres par les régions isolantes 5. Une couche 15 de même type de conductivité que le 20 substrat mais de niveau de dopage supérieur est disposée sur la face arrière du substrat 3. Une mince couche isolante 17, par exemple une couche d'oxyde de silicium de quelques nanomètres d'épaisseur, est disposée sur la couche 15. La couche 17 est revêtue d'une couche antireflet 19. La couche antireflet 19 est 25 surmontée de filtres colorés 21, disposés côte à côte en correspondance avec les pixels du capteur. On a représenté, un filtre vert (G) et un filtre bleu (B). Des microlentilles 23 sont formées au dessus de chaque filtre. La demande de brevet US susmentionnée propose, pour 30 réaliser l'empilement des couches 15, 17 et 19, de recouvrir la face arrière du substrat 3 d'une couche de silicium amorphe, de même type de conductivité que le substrat mais de dopage supérieur. Immédiatement après le dépôt de la couche silicium amorphe un recuit de recristallisation (recuit laser UV) est effectué afin de former une couche 15 de silicium mono-cristallin. Après recristallisation de la couche 15, une mince couche isolante 17, par exemple une couche d'oxyde de silicium de quelques nanomètres d'épaisseur, est formée sur la couche 15. Une couche antireflet 19, constituée par exemple d'une superposition de plusieurs couches diélectriques transparentes d'indices distincts, est ensuite déposée sur la couche 17. Un inconvénient d'un tel procédé réside dans l'étape de recuit de la couche de silicium amorphe. Pendant cette étape la couche 15 risque d'être polluée, notamment par la présence d'éléments métalliques (tungstène, molybdène par exemple) faisant partie de l'empilement des couches d'interconnexions. Un autre inconvénient d'un tel procédé réside dans la 15 présence de la couche isolante 17. La couche isolante 17 étant très mince, elle ne participe pas à l'effet antireflet et peut affecter le bon fonctionnement de la structure antireflet. Résumé Ainsi, un mode de réalisation prévoit un procédé de 20 formation d'une couche de silicium fortement dopée sur un substrat de silicium plus faiblement dopé, ce procédé comportant les étapes suivantes : a) déposer une couche de silicium amorphe fortement dopée ; 25 b) déposer une couche de nitrure de silicium ; et c) chauffer la couche de silicium amorphe à une tempé- rature supérieure ou égale à la température de fusion du silicium. Selon un mode de réalisation, le chauffage de la 30 couche de silicium amorphe est réalisé par insolation laser. Selon un mode de réalisation, les couches de silicium amorphe et de nitrure de silicium sont successivement déposées dans une même enceinte, sans remise à l'atmosphère. Selon un mode de réalisation, la couche de silicium amorphe est de même type de conductivité que le substrat de silicium. Selon un mode de réalisation, le niveau de dopage du 5 silicium amorphe est compris entre 1018 et 1020 at./cm3. Selon un mode de réalisation, l'épaisseur de la couche de silicium amorphe est comprise entre 10 et 150 rua. Selon un mode de réalisation, l'épaisseur de la couche de nitrure de silicium est comprise entre 35 et 60 pin. 10 Un mode de réalisation prévoit un capteur d'image éclairé par la face arrière dans lequel la couche de silicium amorphe et la couche de nitrure de silicium sont formées par le procédé ci-dessus. Selon un mode de réalisation, la couche de nitrure de 15 silicium est une couche antireflet. Brève description des dessins Ces caractéristiques et avantages, ainsi que d'autres, seront exposés en détail dans la description suivante de modes de réalisation particuliers faite à titre non limitatif en 20 relation avec les figures jointes parmi lesquelles : La figure 1, décrite précédemment, correspond à la figure 3 de la demande de brevet U52013/445013 et est une vue en coupe représentant de façon schématique et partielle un capteur d'image à éclairement par la face arrière ; 25 Les figures 2A et 2B sont des vues en coupe schémati- ques et partielles illustrant des étapes d'un mode de réalisation du procédé décrit ici ; et La figure 3 est une vue en coupe schématique et partielle illustrant un mode de réalisation d'un capteur d'image 30 à éclairement par la face arrière obtenu par le procédé décrit ici. Par souci de clarté, de mêmes éléments ont été désignés par de mêmes références aux différentes figures et, de plus, comme cela est habituel dans la représentation des circuits intégrés, les diverses figures ne sont pas tracées à l'échelle. Description détaillée Les figures 2A et 2B sont des vues en coupe schéma-5 tiques et partielles illustrant deux étapes d'un mode de réalisation d'un procédé de formation d'une couche de silicium fortement dopée sur un substrat de silicium plus faiblement dopé. La figure 2A représente un substrat de silicium 30 revêtu d'une couche de silicium amorphe fortement dopée 32 et 10 d'une couche de nitrure de silicium 34. La couche de silicium fortement dopée 32 est une couche de silicium amorphe qui peut être déposée à basse température par exemple une température inférieure à 400°C. La couche 32 est de type de conductivité identique à celui du substrat 30 15 mais de niveau de dopage supérieur. La couche 32 est déposée sur toute la surface du substrat 30. La couche de nitrure de silicium 34 est déposée sur la couche de silicium amorphe 32 dans le même équipement que celui qui a servi à déposer la couche 32, sans recuit intermédiaire et 20 dans une ambiance non oxydante pour éviter la formation d'une mince couche d'oxyde de silicium. Ce dépôt peut être effectué dans un équipement distinct mais sans remise à l'atmosphère. Comme l'illustre la figure 2B, une fois les couches 32 et 34 déposées, un recuit est réalisé afin de cristalliser la 25 couche de silicium amorphe 32 et de la transformer en une couche de silicium 35 en continuité cristalline avec le substrat mono-cristallin 30, de même type de conductivité que le substrat de silicium 30 mais de niveau de dopage supérieur. Le recuit est par exemple effectué par insolation 30 laser symbolisée par des flèches 36. Cela permet d'élever fortement la température de la couche de silicium amorphe 32 et de la région voisine du substrat 30 tout en maintenant une basse température dans le reste du substrat 30. On évite ainsi de dégrader d'éventuels composants déjà formés sur l'autre face du 35 substrat 30. L'intensité du faisceau laser est choisie pour que la mince zone chauffée soit élevée à une température supérieure à la température de fusion du silicium amorphe (1100°C) et du silicium cristallin (1414°C) et inférieure à la température de fusion du nitrure de silicium (1900°C) L'avantage d'un tel procédé est que la couche de silicium 35 ne risque pas d'être polluée par d'éventuels contaminants car le recuit s'effectue alors que la couche de nitrure de silicium 34 recouvre et protège la couche de silicium amorphe 32 tandis que celle-ci est transformée par le recuit en la couche de silicium 35. Un autre avantage de ce procédé réside dans la réduction de l'énergie laser nécessaire pour obtenir la fusion du silicium, la couche 34 jouant le rôle d'antireflet au moment de l'insolation laser (moins de réflexion parasite du faisceau laser). La figure 3 est une vue en coupe schématique et partielle illustrant un mode de réalisation d'un capteur d'image à éclairement par la face arrière dont la fabrication utilise le procédé de formation d'une couche de silicium fortement dopée sur un substrat de silicium plus faiblement dopé. La figure 3 représente une structure de capteur d'image similaire à celle décrite en relation avec la figure 1. Toutefois les couches 15, 17 et 19 sont remplacées par des couches 35 et 34 formées par le procédé décrit en relation avec les figures 2A et 2B. La structure de la figure 3, comme celle de la figure 1, comporte un substrat 3, un empilement 9 de couches isolantes et conductrices sur sa face avant et des régions isolantes 5 formant des cloisons verticales qui traversent le substrat 3. Ces cloisons sont bordées latéralement d'une mince couche 7, de même type de conductivité que le substrat 3 mais de niveau de dopage supérieur. Ainsi, la couche de silicium amorphe déposée sur la face arrière est principalement en contact avec des régions de 35 silicium du substrat 3, mais aussi localement avec des portions arrière des cloisons isolantes 5, couramment en oxyde de silicium. Dans cette application, la couche de nitrure de silicium 34 est utilisée comme structure antireflet et est surmontée de filtres 21, disposés côte à côte en correspondance avec les pixels du capteur. On a représenté un filtre vert (G) et un filtre bleu (B). Des microlentilles 23 sont formées au dessus de chaque filtre. On notera que, après le recuit prévu ici après le dépôt de la couche de nitrure de silicium 34, la couche 35 peut devenir comme cela a été décrit en relation avec les figures 2A et 2B, une couche uniforme de silicium monocristallin 35 fortement dopé. Toutefois, selon l'épaisseur de la couche de silicium amorphe déposée et les conditions de recuit, il est possible que la recristallisation soit interrompue aux emplacements où la couche de silicium amorphe initiale est en contact avec les portions arrière des cloisons isolantes 5. L'homme de l'art saura connecter et utiliser le capteur d'image pour tenir compte du fait que l'on se trouve dans l'une ou l'autre des configura- tions susmentionnées (recristallisation complète de la couche de silicium amorphe ou absence de recristallisation au niveau des portions arrière des régions isolantes 5) ou bien que l'on se trouve dans une configuration intermédiaire (recristallisation partielle de la couche de silicium amorphe en regard des portions arrière des régions isolantes 5). A titre d'exemple de valeurs numérique : - l'épaisseur du silicium amorphe est comprise entre 10 et 150 nm par exemple 50 nia ; - l'épaisseur du nitrure de silicium est comprise entre 35 et 60 pin, par exemple 45 gm ; - l'épaisseur du substrat de silicium aminci est comprise entre 1 et 10 gm par exemple 5 gm ; - la température de dépôt du silicium amorphe est inférieure à 400°C, par exemple 200°C ; la température de dépôt du nitrure de silicium est comprise entre 200 et 400°C. Bien que la couche de silicium amorphe 35 ait été décrite comme étant une couche fortement dopée de même type de conductivité que le substrat, elle pourrait être fortement dopée de type de conductivité opposé à celui du substrat. Dans ce cas elle pourra jouer le rôle d'électrode N d'une jonction. REVENDICATIONS1. Procédé de formation d'une couche de silicium fortement dopée sur un substrat de silicium (30) plus faiblement dopé, ce procédé comportant les étapes suivantes : a) déposer une couche de silicium amorphe fortement 5 dopée (32) ; b) déposer une couche de nitrure de silicium (34) ; et c) chauffer la couche de silicium amorphe à une température supérieure ou égale à la température de fusion du silicium. 10 2. Procédé selon revendication 1, dans lequel le chauffage de la couche de silicium amorphe est réalisé par insolation laser. 3. Procédé selon revendication 1 ou 2, dans lequel les couches de silicium amorphe et de nitrure de silicium sont 15 successivement déposées dans une même enceinte, sans remise à l'atmosphère. 4. Procédé selon l'une quelconque des revendications 1 à 3, dans lequel la couche de silicium amorphe est de même type de conductivité que le substrat de silicium. 20 5. Procédé selon l'une quelconque des revendications 1 à 4, dans lequel le niveau de dopage du silicium amorphe est compris entre 1018 et 1020 at./cm3. 6. Procédé selon l'une quelconque des revendications 1 à 5, dans lequel l'épaisseur de la couche de silicium amorphe 25 (32) est comprise entre 10 et 150 nia. 7. Procédé selon l'une quelconque des revendications 1 à 6, dans lequel l'épaisseur de la couche de nitrure de silicium (34) est comprise entre 35 et 60 8. Capteur d'image éclairé par la face arrière dans 30 lequel la couche de silicium amorphe et la couche de nitrure de silicium sont formées par le procédé selon l'une quelconque des revendications 1 à 7. 9. Capteur d'image éclairé par la face arrière selon revendication 8, dans lequel la couche de nitrure de silicium est une couche antireflet.